(57)【要約】【課題】  セルロース系樹脂との相溶性に優れたハシゴ状構造を有するシルセスキオキサン高分子を含んで、耐熱特性、紫外線遮断効果、耐水性および可塑効果などに優れた光学フィルム用樹脂組成物を提供する。【解決手段】  本発明による光学フィルム用樹脂組成物は、１）重量平均分子量が１，０００〜１，０００，０００であるハシゴ（ｌａｄｄｅｒ）状シルセスキオキサン（ｓｉｌｓｅｓｑｕｉｏｘａｎｅ）高分子；および２）セルロース系樹脂を含む。【選択図】    図１
2015518502.tif 000002
【特許請求の範囲】
【請求項１】
１）重量平均分子量が１，０００〜１，０００，０００であるハシゴ状シルセスキオキサン高分子；および
２）セルロース系樹脂
を含むことを特徴とする光学フィルム用樹脂組成物。
【請求項２】
前記ハシゴ状シルセスキオキサン高分子が、セルロース系樹脂１重量部に対して０．１〜２０重量部未満の量で含まれることを特徴とする、請求項１に記載の光学フィルム用樹脂組成物。
【請求項３】
前記ハシゴ状シルセスキオキサン高分子は下記の化学式１の構造を有することを特徴とする、請求項１に記載の光学フィルム用樹脂組成物：
［化学式１］
【化１】
2015518502.tif 000008
上記化学式１で、
Ｒ１乃至Ｒ４はそれぞれ独立的に水素、Ｃ１乃至Ｃ２０で連結された環状または非環状脂肪族有機官能基、アルキル基、アルキルハロゲン、アリール基、アミノ基、（メタ）アクリル基、ビニル基、エポキシ基またはチオール基であり、このとき、Ｒ１乃至Ｒ４は全て同一であるか全て異なる有機官能基に置換され；
Ｒ５乃至Ｒ８はそれぞれ独立的にＣ１−５のアルキル基、Ｃ３−１０のシクロアルキル基、Ｃ６−１２のアリール基、アルコール、アルコキシ基およびこれらの組み合わせからなる群より選択され；
ｎは１〜１００，０００である。
【請求項４】
前記化学式１のシルセスキオキサン高分子が、下記の化学式２の化合物を加水分解させた後、連続的に縮合反応させることによって製造されることを特徴とする、請求項３に記載の光学フィルム用樹脂組成物：
［化学式２］
Ｒ９４−ｍ−Ｑｐ−Ｓｉ−（ＯＲ１０）ｍ
上記式で、
Ｒ９は水素、Ｃ１乃至Ｃ２０で連結された環状または非環状脂肪族有機官能基、アルキル基、アルキルハロゲン、アリール基、アミノ基、（メタ）アクリル基、ビニル基、エポキシ基またはチオール基であり；
Ｒ１０はＣ１−５のアルキル基、Ｃ３−１０のシクロアルキル基、Ｃ６−１２のアリール基、アルコール、アルコキシ基およびこれらの組み合わせからなる群より選択され、
ＱはＣ１−６のアルキレン基またはＣ１−６のアルキレンオキシ基であり、
ｍは０乃至４の整数であり、
ｐは０または１の整数である。
【請求項５】
前記アルコールまたはアルコキシ基が−ＯＣＲ’または−ＣＲ’＝Ｎ−ＯＨであり、このとき、Ｒ’はＣ１−６のアルキル基であることを特徴とする、請求項３または４に記載の光学フィルム用樹脂組成物。
【請求項６】
前記化学式１で、Ｒ１乃至Ｒ４の合計１００％の中の芳香族有機官能基の含量が８０％未満であることを特徴とする、請求項３に記載の光学フィルム用樹脂組成物。
【請求項７】
前記化学式１で、末端の−ＯＨの含量が末端基の中の０．０１〜５０％であることを特徴とする、請求項３に記載の光学フィルム用樹脂組成物。
【請求項８】
前記Ｒ１乃至Ｒ８のうちの少なくとも一つは紫外線吸収体成分をさらに含むことを特徴とする、請求項３に記載の光学フィルム用樹脂組成物。
【請求項９】
前記セルロース系樹脂が、セルロースアシレート、セルローストリアセテート、セルロースアセテートブチレートおよびセルロースアセテートプロピオネートからなる群より１種以上選択されることを特徴とする、請求項１に記載の光学フィルム用セルロース系樹脂組成物。
【請求項１０】
前記セルロース系樹脂がセルローストリアセテートであることを特徴とする、請求項１に記載の光学フィルム用セルロース系樹脂組成物。
【請求項１１】
前記樹脂組成物が、可塑剤、機能性添加剤または紫外線遮断剤を追加的に含むことを特徴とする、請求項１に記載の光学フィルム用セルロース系樹脂組成物。
【請求項１２】
請求項１による光学フィルム用樹脂組成物を基板に塗布した後に乾燥させて製造された光学フィルム。
【請求項１３】
前記光学フィルムの透過率は少なくとも８０％であることを特徴とする、請求項１２に記載の光学フィルム。
【請求項１４】
前記光学フィルムの透湿度変化が２５℃で５０ｇ／ｍ２．日以下であることを特徴とする、請求項１２に記載の光学フィルム。
【請求項１５】
前記光学フィルムは、ディスプレイの補償フィルムまたは偏光板の保護フィルムであることを特徴とする、請求項１２に記載の光学フィルム。
【請求項１６】
請求項１２による光学フィルムを含むことを特徴とする光学またはディスプレイ機器。
【発明の詳細な説明】
【技術分野】
【０００１】
本発明はハシゴ（ｌａｄｄｅｒ）状シルセスキオキサン（ｓｉｌｓｅｓｑｕｉｏｘａｎｅ）高分子を含む光学フィルム用樹脂組成物に関し、より詳しくは、セルロース系樹脂と高い相溶性を示すハシゴ状構造を有するシルセスキオキサン高分子を含むことによって、耐熱特性、紫外線遮断効果、耐水性、可塑効果などに優れて偏光板用保護フィルム、補償フィルムなどの光学フィルムの製造に有用に用いることができる樹脂組成物、これを用いた光学フィルムおよび光学機器に関する。
【背景技術】
【０００２】
一般に、セルロース系フィルムは透明性に優れ、屈折率の異方性が小さい膜を容易に製作することができるので、偏光板用保護フィルムなどの光学的用途に広く使用されている。特に、ディスプレイのコントラスト比（Ｃ／Ｒ）を大きく改善しながらも、位相差調節などの技術的開発によって高価の補償フィルム（Ｃｏｍｐｅｎｓａｔｉｏｎ  ｆｉｌｍ）としても活用度が高いほうである。
【０００３】
しかし、多様な機能性の付与のためには複雑な技術的要素が必要であり、フィルム製造工程の多角化が必要であるが、このような点はすぐ価格の上昇に結び付き、実際に多様な適用分野の障害物として指摘されている。代表的な例として高級−セルロース系補償フィルムである‘ワイドビュー（Ｗｉｄｅ  ｖｉｅｗ：ＷＶ、日本富士フィルム）’は優れた性能にもかかわらず、その工程が複雑で、価格が非常に高くてノートパソコンなどの一般的なディスプレイには適用しにくく、これを代替するために偏光板のポリビニルアルコール（ＰＶＡ）層を単純に保護する一般的なセルロース系保護フィルムを用いる場合にはディスプレイの画質改善を期待することができないという問題が発生する。
【０００４】
前記のようなセルロース系フィルムの性能改善は大きく２種類分野に分けられて行われ、一次的に可塑剤、光学添加剤などの分子単位操作が先行された後、延伸、合着などの二次工程条件調節を通して所望の物理的特性を実現している。特に、分子単位操作を通した光学物理特性の調節がこれを研究する全ての企業の核心的技術要素と言え、このような段階に適用できる添加剤の必要条件は次の通りである：
１．セルロース系樹脂との相溶性が優れて曇り（ｈａｚｙ）現象がないこと。
２．高い温度およびアルカリ条件で脱離と反応性がないこと。
３．透明度、硬度、光学等方性などの基本セルロース系樹脂の特性低下を最少化すること。
【０００５】
しかし、現在多くの分野で用いられている有機−単量体添加成分は上記のような条件を完ぺきに充足しないので、性能改善の限界が明確に予想される。
【０００６】
したがって、このような性能の限界を克服するために、大韓民国特許出願第１０−２００９−００４３０８８号では金属系ナノ分散体を用いて物性の向上を図り、大韓民国特許出願第１０−２００９−０１３２５６０号では新たな形態のアミノベンゾチアゾールを添加成分として用いて、フィルムの位相差を改善しようとした。しかし、このような一連の努力にもかかわらず、相溶性の限界と分子単位添加成分の剥離現象は局所改善されただけで、依然として完ぺきに克服されていない。
【先行技術文献】
【特許文献】
【０００７】
【特許文献１】大韓民国特許出願第１０−２００９−００４３０８８号
【特許文献２】大韓民国特許出願第１０−２００９−０１３２５６０号
【発明の概要】
【発明が解決しようとする課題】
【０００８】
前記のような問題点を解決するために、本発明は、セルロース系樹脂との相溶性に優れたハシゴ状構造を有するシルセスキオキサン高分子を含んで、耐熱特性、紫外線遮断効果、耐水性および可塑効果などに優れた光学フィルム用樹脂組成物を提供することを目的とする。
【０００９】
本発明はまた、前記樹脂組成物から製造されて、セルロース系フィルムの優れた光透過性を維持しながらも物理的特性が向上した光学フィルムおよびこれを含む光学機器を提供することを目的とする。
【課題を解決するための手段】
【００１０】
上記目的を達成するために本発明は、
１）重量平均分子量が１，０００〜１，０００，０００であるハシゴ（ｌａｄｄｅｒ）状シルセスキオキサン（ｓｉｌｓｅｓｑｕｉｏｘａｎｅ）高分子；および
２）セルロース系樹脂
を含むことを特徴とする光学フィルム用樹脂組成物を提供する。
【００１１】
また、本発明は光学フィルム用樹脂組成物から製造された光学フィルムおよびこれを含む光学機器を提供する。
【発明の効果】
【００１２】
本発明によるハシゴ状シルセスキオキサン高分子およびセルロース系樹脂を含む光学フィルム用樹脂組成物はセルロース系樹脂と別途の化学反応なくても高い相溶性を示すハシゴ状シルセスキオキサン高分子を含んで、耐熱特性、紫外線遮断効果、耐水性および可塑効果などに優れ、セルロース系フィルムの優れた光透過性を維持しながらも、物理的特性が向上した偏光板用保護フィルム、補償フィルムなどのセルロース系光学フィルムの製造に有用である。
【図面の簡単な説明】
【００１３】
【図１】合成例１のセルロース溶液と本発明による実施例１乃至５の混合樹脂組成物の相溶性を透過率で比較した結果である（セルロース溶液中のセルロース樹脂の含量は１０重量％である）。
【図２】シルセスキオキサン高分子のフェニル基増加によるセルロース樹脂との相溶性を透過率で比較した結果である。
【図３】本発明によるセルロース−シルセスキオキサン混合フィルムに対してＦＴ−ＩＲ分光器を用いてＩＲを測定した結果である。
【図４】本発明によるセルロース−シルセスキオキサン混合フィルムの熱分解安定性をＴＧＡ（ｔｈｅｒｍａｌ  ｇｒａｖｉｍｅｔｒｉｃ  ａｎａｌｙｚｅｒ）を用いて測定した結果である。
【図５】本発明によるセルロース−シルセスキオキサン混合フィルムの熱安定性をＤＳＣを用いて測定した結果である。
【発明を実施するための形態】
【００１４】
本発明の光学フィルム用樹脂組成物は、１）重量平均分子量が１，０００〜１，０００，０００であるハシゴ状シルセスキオキサン高分子；および２）セルロース系樹脂を含むことを特徴とする。
【００１５】
以下、各成分について説明する。
１）シルセスキオキサン高分子
本発明で使用されるシルセスキオキサン高分子はハシゴ（ｌａｄｄｅｒ）状シルセスキオキサン（ｓｉｌｓｅｓｑｕｉｏｘａｎｅ）高分子であって、重量平均分子量が１，０００〜１，０００，０００、好ましくは１０，０００〜１００，０００である。
【００１６】
好ましくは、前記ハシゴ状シルセスキオキサン高分子は下記の化学式１の構造を有する：
［化学式１］
【化１】
2015518502.tif 000003
上記化学式１で、
Ｒ１乃至Ｒ４はそれぞれ独立的に水素、Ｃ１乃至Ｃ２０で連結された環状または非環状脂肪族有機官能基、アルキル基、アルキルハロゲン、アリール基、アミノ基、（メタ）アクリル基、ビニル基、エポキシ基またはチオール基であり、このとき、Ｒ１乃至Ｒ４は全て同一であるか全て異なる有機官能基に置換され；
Ｒ５乃至Ｒ８はそれぞれ独立的にＣ１−５のアルキル基、Ｃ３−１０のシクロアルキル基、Ｃ６−１２のアリール基、アルコール、アルコキシ基およびこれらの組み合わせからなる群より選択され；
ｎは１〜１００，０００である。
【００１７】
前記で、前記アルコールまたはアルコキシ基は好ましくは−ＯＣＲ’または−ＣＲ’＝Ｎ−ＯＨであり、このとき、Ｒ’はＣ１−６のアルキル基である。
【００１８】
本発明に使用される前記ハシゴ状シルセスキオキサン高分子は、公知の方法で製造されるか、または市販されるものを使用することもでき、好ましくは前記化学式１のシルセスキオキサン高分子は有機官能基が導入された三官能系シランであって、下記化学式２の化合物を加水分解させた後、連続的に縮合反応させて製造されることができる：
［化学式２］
Ｒ９４−ｍ−Ｑｐ−Ｓｉ−（ＯＲ１０）ｍ
前記化学式２で、
Ｒ９は水素、Ｃ１乃至Ｃ２０で連結された環状または非環状脂肪族有機官能基、アルキル基、アルキルハロゲン、アリール基、アミノ基、（メタ）アクリル基、ビニル基、エポキシ基またはチオール基のような有機官能基であり；
Ｒ１０はＣ１−５のアルキル基、Ｃ３−１０のシクロアルキル基、Ｃ６−１２のアリール基、アルコール、アルコキシ基およびこれらの組み合わせからなる群より選択され、
ＱはＣ１−６のアルキレン基またはＣ１−６のアルキレンオキシ基であり、
ｍは０乃至４の整数であり、
ｐは０または１の整数である。
【００１９】
前記で、前記アルコールまたはアルコキシ基は好ましくは−ＯＣＲ’または−ＣＲ’＝Ｎ−ＯＨであり、このとき、Ｒ’はＣ１−６のアルキル基である。
【００２０】
また、前記化学式２でＲ９またはＲ１０がフェニル基のような芳香族有機官能基であり得るが、本発明のハシゴ状シルセスキオキサン高分子内に側鎖基であるＲ１乃至Ｒ４の中の芳香族有機官能基の含量が過度に多い場合、透過率が低くなる傾向があるので、好ましくは側鎖基Ｒ１乃至Ｒ４の合計１００％中のフェニルの含量は８０モル％未満に調節することがよい。これは芳香族有機官能基の過度な増加によってセルロース系フィルムと極性差が発生することがあるためである。
【００２１】
本発明の前記ハシゴ状シルセスキオキサン高分子の製造時の反応条件は、当分野で通常使用する方法、例えば大韓民国特許公開第１０−２０１０−０１３１９０４号に記載された方法によって遂行することができる。
【００２２】
また、前記シルセスキオキサン高分子の縮合度は１〜９９．９％に調節することができ、シルセスキオキサン高分子末端の−ＯＨの含量は混合使用されるセルロース系樹脂の極性変化によって多様に任意に調節して適用することができ、好ましくはシルセスキオキサン高分子末端の−ＯＨの含量が末端基の中の０．０１〜５０％である場合に保管安定性の優れた樹脂組成物を製造することができる。
【００２３】
また、前記化学式１の化合物製造時に通常知られた紫外線吸収体をＲ１乃至Ｒ８に導入する場合、光学フィルム製造時に紫外線遮断特性を付与するための添加剤としても用いることができる。具体的な一例として、紫外線吸収体として用いることができる化合物は、（２−（５−クロロ−２Ｈ−ベンゾトリアゾール−２−イル）−６−（１，１−ジメチルエチル）−４−メチル−フェノール（２−（５−ｃｈｌｏｒｏ−２Ｈ−ｂｅｎｚｏｔｒｉａｚｏｌｅ−２−ｙｌ）−６（１，１−ｄｉｍｅｔｈｙｌｅｔｈｙｌ）−４−ｍｅｔｈｙｌ−ｐｈｅｎｏｌ）、オクチル−３−［３−ｔｅｒｔ−ブチル−４−ヒドロキシ−５−（５−クロロ−２Ｈ−ベンゾトリアゾール−２−イル）フェニル］プロピオネート（Ｏｃｔｙｌ−３−［３−ｔｅｒｔ−ｂｕｔｙｌ−４−ｈｙｄｒｏｘｙ−５−（５−ｃｈｌｏｒｏ−２Ｈ−ｂｅｎｚｏｔｒｉａｚｏｌ−２−ｙｌ）ｐｈｅｎｙｌ］ｐｒｏｐｉｏｎａｔｅ）などのハロゲン元素を含む紫外線吸収体と、２−（２Ｈ−ベンゾトリアゾール−２−イル）−４，６−ジターチルフェノール（２−（２Ｈ−ｂｅｎｚｏｔｒｉａｚｏｌ−２−ｙｌ）−４，６−ｄｉｔｅｒｔｙｌｐｈｅｎｏｌ）、２−（２Ｈ−ベンゾトリアゾール−２−イル）−４，６−ビス（１−メチル−１−フェニルエチル）フェノール（２−（２Ｈ−ｂｅｎｚｏｔｒｉａｚｏｌ−２−ｙｌ）−４，６−ｂｉｓ（１−ｍｅｔｈｙｌ−１−ｐｈｅｎｙｌｅｔｈｙｌ）ｐｈｅｎｏｌ）、２−（２Ｈ−ベンゾトリアゾール−２−イル）−４（１，１，３，３−テトラメチルブチル）フェノール（２−（２Ｈ−ｂｅｎｚｏｔｒｉａｚｏｌ−２−ｙｌ）−４−（１，１，３，３−ｔｅｔｒａｍｅｔｈｙｌｂｕｔｙｌ）ｐｈｅｎｏｌ）、２−（２Ｈ−ベンゾトリアゾール−２−イル）−６−（１−メチル−１−フェニルエチル）−４−（１，１，３，３−テトラメチルブチル）フェノール（２−（２Ｈ−ｂｅｎｚｏｔｒｉａｚｏｌ−２−ｙｌ）−６−（１−ｍｅｔｈｙｌ−１−ｐｈｅｎｙｌｅｔｈｙｌ）−４−（１，１，３，３−ｔｅｔｒａｍｅｔｈｙｌｂｕｔｙｌ）ｐｈｅｎｏｌ、２−［４−［（２−ヒドロキシ−３−（２’−エチル）ヘキシル）オキシ］−２−ヒドロキシフェニル］−４，６−ビス（２，４−ジメチルフェニル）−１，３，５−トリアジン（２−［４−［（２−Ｈｙｄｒｏｘｙ−３−（２’−ｅｔｈｙｌ）ｈｅｘｙｌ）ｏｘｙ］−２−ｈｙｄｒｏｘｙｐｈｅｎｙｌ］−４，６−ｂｉｓ（２，４−ｄｉｍｅｔｈｙｌｐｈｅｎｙｌ）−１，３，５−ｔｒｉａｚｉｎｅ）、２−［４−［（２−ヒドロキシ−３−ドデシルオキシプロピル）オキシ］−２−ヒドロキシフェニル］−４，６−ビス（２，４−ジメチルフェニル）−１，３，５−トリアジン（２−［４−［（２−Ｈｙｄｒｏｘｙ−３−ｄｏｄｅｃｙｌｏｘｙｐｒｏｐｙｌ）ｏｘｙ］−２−ｈｙｄｒｏｘｙｐｈｅｎｙｌ］−４，６−ｂｉｓ（２，４−ｄｉｍｅｔｈｙｌｐｈｅｎｙｌ）−１，３，５−ｔｒｉａｚｉｎｅ）などのハロゲン元素を含まない紫外線吸収体を用いることができる。
【００２４】
２）セルロース系樹脂
本発明の光学フィルム用樹脂組成物はセルロース系樹脂を含む。好ましくは前記セルロース系樹脂としては、セルロースアシレート、セルローストリアセテート、セルロースアセテートブチレート、セルロースアセテートプロピオネートなどのセルロースアシレート系樹脂を単独または２種以上混合して使用することができ、最も好ましくはセルローストリアセテートを使用することができる。この場合、ハシゴ状シルセスキオキサン高分子との相溶性が特に良くて、透過率、耐熱性および耐水性など光学的、物理的特性を同時に満足させることができる。
【００２５】
本発明の光学フィルム用樹脂組成物で、前記ハシゴ状シルセスキオキサン高分子はセルロース系樹脂１重量部に対して０．１〜２０重量部未満、好ましくは１５重量部未満で含まれることがよく、この場合、耐熱特性、紫外線遮断効果、耐水性および可塑効果などを同時に満足させることができる。シルセスキオキサン高分子の含量がセルロース系樹脂１重量部に対して２０重量部以上である場合、二つの物質間極性差が過度に発生することがあって商用化度が落ち、曇り効果が発生することがある。
【００２６】
本発明の光学フィルム用樹脂組成物は組成物自体のみでも多様に利用することができるが、商用化された溶媒キャスティングのような通常の方法で製造するために溶媒を用いることができ、溶媒の種類は二つの混合物が分離されない種類であればどのようなものを用いても同一な効果を期待することができる。
【００２７】
このとき、溶媒の含量は前記ハシゴ状シルセスキオキサン高分子とセルロース系樹脂を除いた樹脂の残量で含まれ、好ましくは前記ハシゴ状シルセスキオキサン高分子およびセルロース系樹脂の合計固形分含量が１〜５０重量％、好ましくは１０〜４０重量％になるように溶媒を用いることがよい。固形分の含量が前記範囲内である場合、フィルムの平坦性、作業性などを良好に維持することができる。
【００２８】
また、本発明の光学フィルム用樹脂組成物は必要によって可塑剤、紫外線遮断剤または光学フィルム用樹脂組成物に通常含まれ得る機能性添加剤を通常の範囲内で追加的に含むことができる。
【００２９】
また、本発明は前記光学フィルム用樹脂組成物から製造される光学フィルムおよびこれを含む光学機器を提供する。
【００３０】
本発明による光学フィルムは前記光学フィルム用樹脂組成物を使用することを除いては当分野で通常使用する方法によって製造することができ、例えばスプレー法、ロールコーター法、回転塗布法などで適切な基材の上に０．１〜５，０００μｍの厚さで塗布した後、３０〜１５０℃の温度範囲で熱風乾燥させて製造することができ、耐熱特性、紫外線遮断効果、耐水性および可塑効果などに優れた樹脂組成物を使用するので、セルロース系フィルムの優れた光透過性を維持しながらも物理的特性が向上した偏光板用保護フィルム、補償フィルムなどのセルロース系光学フィルムの製造に有用である。
【実施例】
【００３１】
以下、本発明の理解のために好ましい実施例を提示するが、下記の実施例は本発明を例示するものに過ぎず、本発明の範囲が下記の実施例に限定されるのではない。
【００３２】
合成例１：セルロース溶液の製造
トリアセチルセルロース（シグマアルドリッチ、Ｆｌｕｋａ）１重量部をメチレンクロライドとメタノールを９：１（重量比）に混合した混合溶媒９重量部に滴下して、１日以上混合した後、セルロース溶液を製造した。
【００３３】
合成例２：シルセスキオキサン高分子の製造
冷却管と撹拌機を備えた乾燥されたフラスコに、蒸溜水１５重量％、メタノール（純度９９．８６％）４重量％およびテトラメチルアンモニウムヒドロキシド（２５％  ｉｎ  ｗａｔｅｒ）１重量％を混合して、触媒が含まれている混合反応溶媒を予め製造した後、８０重量％のシラン単量体を準備された混合反応溶媒に入れた。このとき、シラン単量体の混合比率はトリメトキシフェニルシラン（ダウコーニング社、商品名ＤＯＷ  ＣＯＲＮＩＮＧ（Ｒ）  Ｚ−６１２４  ＳＩＬＡＮＥ）１０モル％とガンマ−メタアクリルオキシプロピルトリメトキシシラン（ダウコーニング社、商品名ＤＯＷ  ＣＯＲＮＩＮＧ（Ｒ）  Ｚ−６０３０  ＳＩＬＡＮＥ）９０モル％に調節して入れた。
【００３４】
以後、窒素雰囲気で徐々に８時間攪拌した後、反応溶液の攪拌を止めて常温で２４時間定置させた後、沈殿物を含む前記反応溶液を真空ろ過して沈殿物を分離した。分離された沈殿物を蒸溜水とメタノールの混合液で数回洗浄およびろ過して不純物を除去し、メタノールで最終水洗した後、常温で２０時間真空乾燥して得られた収得物１重量部にメチレンクロライドとメタノールを９：１（重量比）に混合した混合溶媒９重量部を滴下して、目的するポリ脂肪族芳香族シルセスキオキサン高分子樹脂を製造した。得られたポリ脂肪族芳香族シルセスキオキサン高分子の重量平均分子量は４０，０００であった。このとき、重量平均分子量はゲル浸透クロマトグラフィーを用いて測定したポリスチレン換算平均分子量である。
【００３５】
合成例３乃至９：シルセスキオキサン高分子の製造
蒸溜水１５重量％、メタノール（純度９９．８６％）４重量％、テトラメチルアンモニウムヒドロキシド（２５％  ｉｎ  ｗａｔｅｒ）１重量％にシラン単量体８０重量％を下記表１のようなモル比率に滴下したものを除いては前記合成例２と同様な方法で高分子シルセスキオキサン樹脂を製造した。
【００３６】
【表１】
2015518502.tif 000004
【００３７】
実施例１乃至５：セルロース／シルセスキオキサン樹脂組成物の混合溶液製造および溶液キャスティング法を利用したフィルム製造
前記合成例２で製造されたシルセスキオキサン高分子を前記合成例１で製造されたセルロース溶液１重量部にそれぞれ０．２、０．４、０．６、０．８および１重量部で混合して、溶液キャスティング製造のための樹脂組成物を製造した。製造された前記組成物を２０ｃｍ／秒の速度でガラス板の上にキャスティングして熱風乾燥後、フイルムに製造した。
【００３８】
実施例６乃至１２
前記合成例３乃至９で製造されたシルセスキオキサン高分子各１重量部を前記合成例１で製造されたセルロース溶液１重量部に混合してそれぞれの樹脂組成物を製造したことを除いては、前記実施例１と同様な方法でフィルムを製造した。
【００３９】
比較例１
前記合成例１で製造されたセルロース溶液を実施例１のように２０ｃｍ／秒の速度でガラス板の上にキャスティングして熱風乾燥後、フイルムに製造した。
【００４０】
比較例２
合成例１で製造されたセルロース溶液１重量部に合成例２で製造されたシルセスキオキサン高分子を２重量部で混合したことを除いては前記実施例１と同様な方法で樹脂組成物とフィルムを製造した。
【００４１】
比較例３
トリメトキシフェニルシランを単独シラン単量体として８０重量％で用いたことを除いては前記合成例２と同様な方法で樹脂を製造した後、実施例６乃至１２と同様な方法で樹脂組成物およびフイルムに製造した。
【００４２】
試験例１
前記実施例１乃至５のシルセスキオキサン／セルロース樹脂組成物、および比較例１および２の樹脂組成物の相溶性、曇り度および透過率を通して確認した。具体的には、相溶性テストのために基板接着力テスト時に用いられる１０Ｘ１０セルをクロスカット方法でセルを製造し（セル面積＝５ｍｍ２）、１００個セルの曇り度の差が中心セルに対して５％以上であるセルの個数が１０個未満であれば相溶性が非常に優秀と判断し、２０個未満であれば優秀、３０個未満であれば普通、５０個以上であれば商用化が難しいと判断して整理した。また、曇り度の精密な測定のために、製造されたすべてのフィルムサンプルの角部分と中心部分の曇り度をそれぞれ３回以上測定し、その平均値を記述した。さらに、製造フィルムの透過率は可視光線の光吸収スペクトル（ｓｐｅｃｔｒｕｍ）を曇り度と同様な方法で角および中心部測定法で平均し、４００ｎｍにおいて光線透過率を測定して記載した。その結果を下記表２および図１に示した。
【００４３】
【表２】
2015518502.tif 000005
【００４４】
前記表２および図１に示されているように、比較例１で製造された母材フィルムの透過率が９２％であることを考慮したら、本発明による実施例１乃至５の組成物は相溶性が非常に優れていることが示された。また、相溶性の増大によって曇り効果も１％未満で非常に優れていることが示された。
【００４５】
反面、前記比較例２で製造した組成物の場合、二つの樹脂間の相溶性が急激に減少することを下記表のように観察することができた。このような結果は製造フィルムの透過特性にも比例的影響を与えることが分かった。
【００４６】
試験例２
前記実施例６乃至１２で製造された樹脂組成物および比較例３の樹脂組成物の相溶性と透過率を確認し、その結果を下記表３および図２に示した。
【００４７】
【表３】
2015518502.tif 000006
【００４８】
前記表３および図２に示されているように、シルセスキオキサン高分子内に有機側鎖官能基の中の芳香族有機官能基の含量が一定水準以上増加すれば、曇り度（ｈａｚｅ）が急激に増加することを観察することができた。したがって、このような結果からおせば、物理的特性の向上のために用いられる芳香族官能基の含量を一定水準に調節しなければならないのを確認した。
【００４９】
試験例３
前記実施例１で製造されたセルロース−シルセスキオキサン混合フィルムに対してＦＴ−ＩＲ分光器（Ｐｅｒｋｉｎ−Ｅｌｍｅｒ  ｓｙｓｔｅｍ  Ｓｐｅｃｔｒｕｍ−ＧＸのＡＴＲモード）を用いてＩＲを測定し、その結果を図３に示した。
【００５０】
図３に示されているように、本発明による光学フィルムで広いバイモーダル（連続的な二重形状）吸収ピークが９６０〜１，２００ｃｍ−１で示され、これはシルセスキオキサン鎖の中の垂直（−Ｓｉ−Ｏ−Ｓｉ−Ｒ）と水平（−Ｓｉ−Ｏ−Ｓｉ−）方向でシロキサン結合の伸縮振動（Ｓｔｒｅｔｃｈｉｎｇ  Ｖｉｂｒａｔｉｏｎ）から由来したものである。また、セルロース系溶液と混合時にも構造的にシルセスキオキサンの明確な存在を確認することができ、曇り度特性は示されなかった。
【００５１】
試験例４
前記実施例１で製造されたセルロース−シルセスキオキサン混合フィルムの熱的安定性をＴＧＡ（ｔｈｅｒｍａｌ  ｇｒａｖｉｍｅｔｒｉｃ  ａｎａｌｙｚｅｒ）およびＤＳＣを用いて確認し、その結果をそれぞれ図４および５に示した。このとき、ＴＧＡは窒素下５０〜６００℃の温度範囲で１０℃／分のスキャン速度で測定した。
【００５２】
図４および５に示されているように、本発明によるセルロース−シルセスキオキサン混合フィルムではセルロースが有する熱的特性の減少なしに、シルセスキオキサン高分子の添加によって熱的特性が増加するのを確認することができた。
【００５３】
試験例５
前記実施例１で製造されたセルロース−シルセスキオキサン高分子混合フィルムおよび比較例１のセルロースフィルムの透湿度変化（単位：ｇ／ｍ２．日）を観察するために、Ｍｏｃｏｎ３／３３モデルを用いて２５℃、１００％環境で行い、その結果を下記表４に示した。
【００５４】
【表４】
2015518502.tif 000007
【００５５】
前記表４に示されているように、本発明によるハシゴ状シルセスキオキサン高分子を含むフィルムはセルロース樹脂フィルム自体に比べて、１／１４程度に大きく減少した透湿度を示した。
【００５６】
したがって、本発明によって製造されたフィルムは偏光フィルムの保護剤として用いられるセルロース系フィルムのヨード昇華防止機能をさらに効果的に増大させることができる。
【図１】
2015518502.tif 000009
【図２】
2015518502.tif 000010
【図３】
2015518502.tif 000011
【図４】
2015518502.tif 000012
【図５】
2015518502.tif 000013
【国際調査報告】
2015518502.tif 000014
2015518502.tif 000015
2015518502.tif 000016
2015518502.tif 000017
2015518502.tif 000018
2015518502.tif 000019